(57)【要約】【課題】アルミニウム又はアルミニウム合金からなるアルミニウム層と銅又は銅合金からなる銅層とを固相拡散接合されてなる回路層において、半導体素子との接合性に優れ、かつ、超音波接合時にアルミニウム層と銅層との接合界面での剥離を抑制することが可能な絶縁回路基板を提供する。【解決手段】回路層２０は、アルミニウム層２１と銅層２２と、を有しており、回路層２０の絶縁層１１とは反対側を向く面には、半導体素子３が搭載される素子搭載領域と２０Ａ、他の部材が超音波接合される超音波接合領域２０Ｂと、が形成されており、素子搭載領域２０Ａにおける銅層２２Ａの厚さｔ１と硬さＨ１の積ｔ１×Ｈ１と、超音波接合領域２０Ｂにおける銅層２２Ｂの厚さｔ２と硬さＨ２の積ｔ２×Ｈ２が、互いに異なることを特徴とする。【選択図】図１
2019169605.tif 000002
【特許請求の範囲】
【請求項１】
絶縁層と、前記絶縁層の一方の面に形成された回路層を備えた絶縁回路基板であって、
前記回路層は、アルミニウム又はアルミニウム合金からなるアルミニウム層と、このアルミニウム層に接合された銅又は銅合金からなる銅層と、を有しており、
前記回路層の前記絶縁層とは反対側を向く面には、半導体素子が搭載される素子搭載領域と、他の部材が超音波接合される超音波接合領域と、が形成されており、
前記素子搭載領域における前記銅層の厚さt１と硬さＨ１の積ｔ１×Ｈ１と、前記超音波接合領域における前記銅層の厚さt２と硬さＨ２の積ｔ２×Ｈ２が、互いに異なることを特徴とする絶縁回路基板。
【請求項２】
前記超音波接合領域における前記銅層の厚さt２と硬さＨ２の積ｔ２×Ｈ２が、前記素子搭載領域における前記銅層の厚さt１と硬さＨ１の積ｔ１×Ｈ１よりも大きいことを特徴とする請求項１に記載の絶縁回路基板。
【請求項３】
前記超音波接合領域における前記銅層の厚さｔ２と硬さＨ２の積ｔ２×Ｈ２が１０以上１１０以下の範囲内とされていることを特徴とする請求項１又は請求項２に記載の絶縁回路基板。
【請求項４】
前記素子搭載領域における前記銅層の厚さｔ１と、前記超音波接合領域における前記銅層の厚さｔ２とが、互いに異なることを特徴とする請求項１から請求項３のいずれか一項に記載の絶縁回路基板。
【請求項５】
前記素子搭載領域における前記銅層の硬さＨ１と、前記超音波接合領域における前記銅層の硬さＨ２とが、互いに異なることを特徴とする請求項１から請求項３のいずれか一項に記載の絶縁回路基板。
【発明の詳細な説明】
【技術分野】
【０００１】
この発明は、絶縁層の一方の面に、アルミニウム又はアルミニウム合金からなるアルミニウム層と、このアルミニウム層に固相拡散接合された銅又は銅合金からなる銅層と、を有する回路層が形成された絶縁回路基板に関するものである。
【背景技術】
【０００２】
ＬＥＤやパワーモジュール等の半導体装置においては、導電材料からなる回路層の上に半導体素子が接合された構造とされている。
風力発電、電気自動車、ハイブリッド自動車等を制御するために用いられる大電力制御用のパワー半導体素子においては、発熱量が多いことから、これを搭載する基板としては、例えば窒化アルミニウム（ＡｌＮ）、アルミナ（Ａｌ２Ｏ３）などからなるセラミックス基板と、このセラミックス基板の一方の面に導電性の優れた金属板を接合して形成した回路層と、を備えた絶縁回路基板が、従来から広く用いられている。なお、パワージュール用基板としては、セラミックス基板の他方の面に金属層を形成したものも提供されている。
【０００３】
例えば、特許文献１に示すパワーモジュールにおいては、セラミックス基板の一方の面及び他方の面にアルミニウム又はアルミニウム合金からなる回路層及び金属層が形成された絶縁回路基板と、この回路層上にはんだ材を介して接合された半導体素子と、を備えた構造とされている。
そして、絶縁回路基板の金属層側には、ヒートシンクが接合されており、半導体素子から絶縁回路基板側に伝達された熱を、ヒートシンクを介して外部へ放散する構成とされている。
【０００４】
ところで、特許文献１に記載されたパワーモジュールのように、回路層及び金属層をアルミニウム又はアルミニウム合金で構成した場合には、その表面にアルミニウム酸化物の皮膜が形成されるため、はんだ材によって半導体素子やヒートシンクを接合することができないといった問題があった。
【０００５】
そこで、特許文献２には、回路層及び金属層を、アルミニウム層と銅層の積層構造とした絶縁回路基板が提案されている。この絶縁回路基板においては、回路層及び金属層の表面には銅層が配置されるため、はんだ材を用いて半導体素子及びヒートシンクを良好に接合することができる。このため、積層方向の熱抵抗が小さくなり、半導体素子から発生した熱をヒートシンク側へと効率良く伝達することが可能となる。
【先行技術文献】
【特許文献】
【０００６】
【特許文献１】特許第３１７１２３４号公報
【特許文献２】特開２０１４−１６０７９９号公報
【発明の概要】
【発明が解決しようとする課題】
【０００７】
ところで、上述の絶縁回路基板の回路層においては、半導体素子が搭載されるとともに、端子材等の部材が超音波接合されることがある。
ここで、特許文献２に記載されたように、アルミニウム又はアルミニウム合金からなるアルミニウム層と銅又は銅合金からなる銅層とを固相拡散接合されてなる回路層においては、超音波接合時に、銅層が変形してしまい、アルミニウム層と銅層との接合界面で剥離が生じることがあった。
一方、超音波接合時における銅層の変形を抑制するために、銅層の厚さを厚く形成した場合には、半導体素子との熱膨張係数の差が大きくなり、半導体素子との接合性が低下するおそれがあった。
【０００８】
この発明は、前述した事情に鑑みてなされたものであって、アルミニウム又はアルミニウム合金からなるアルミニウム層と銅又は銅合金からなる銅層とが固相拡散接合されてなる回路層において、半導体素子との接合性に優れ、かつ、超音波接合時にアルミニウム層と銅層との接合界面での剥離を抑制することが可能な絶縁回路基板を提供することを目的とする。
【課題を解決するための手段】
【０００９】
前述の課題を解決するために、本発明の絶縁回路基板は、絶縁層と、前記絶縁層の一方の面に形成された回路層を備えた絶縁回路基板であって、前記回路層は、アルミニウム又はアルミニウム合金からなるアルミニウム層と、このアルミニウム層に接合された銅又は銅合金からなる銅層と、を有しており、前記回路層の前記絶縁層とは反対側を向く面には、半導体素子が搭載される素子搭載領域と、他の部材が超音波接合される超音波接合領域と、が形成されており、前記素子搭載領域における前記銅層の厚さt１と硬さＨ１の積ｔ１×Ｈ１と、前記超音波接合領域における前記銅層の厚さt２と硬さＨ２の積ｔ２×Ｈ２が、互いに異なることを特徴としている。
【００１０】
この構成の絶縁回路基板によれば、前記回路層の前記絶縁層とは反対側を向く面に、半導体素子が搭載される素子搭載領域と、他の部材が超音波接合される超音波接合領域と、が形成されており、前記素子搭載領域における前記銅層の厚さt１と硬さＨ１の積ｔ１×Ｈ１と、前記超音波接合領域における前記銅層の厚さt２と硬さＨ２の積ｔ２×Ｈ２が、互いに異なっているので、素子搭載領域及び超音波接合領域において、それぞれに適した構成の銅層を形成することができ、半導体素子との接合信頼性に優れ、かつ、超音波接合時におけるアルミニウム層と銅層との接合界面での隔離の発生を抑制することが可能となる。
【００１１】
ここで、本発明の絶縁回路基板においては、前記超音波接合領域における前記銅層の厚さt２と硬さＨ２の積ｔ２×Ｈ２が、前記素子搭載領域における前記銅層の厚さt１と硬さＨ１の積ｔ１×Ｈ１よりも大きいことが好ましい。
この場合、超音波接合領域においては、銅層の剛性を確保することで超音波接合時における銅層の変形を抑制でき、アルミニウム層と銅層との接合界面での剥離の発生を抑制することが可能となる。また、前記素子搭載領域においては、半導体素子との熱膨張係数の差を小さく抑えることができ、半導体素子との接合性を確保することができる。
【００１２】
また、本発明の絶縁回路基板においては、前記超音波接合領域における前記銅層の厚さｔ２と硬さＨ２の積ｔ２×Ｈ２が１０以上１１０以下の範囲内とされていることが好ましい。
この場合、前記超音波接合領域における前記銅層の厚さｔ２と硬さＨ２の積ｔ２×Ｈ２が１０以上１１０以下の範囲内とされているので、超音波接合領域における銅層の剛性を十分に確保することができ、超音波接合時におけるアルミニウム層と銅層との接合界面での隔離の発生を確実に抑制することができる。
【００１３】
さらに、本発明の絶縁回路基板においては、前記素子搭載領域における前記銅層の厚さｔ１と、前記超音波接合領域における前記銅層の厚さｔ２とが、互いに異なる構成としてもよい。
この場合、前記素子搭載領域における前記銅層の厚さｔ１と、前記超音波接合領域における前記銅層の厚さｔ２とを、互いに異なるように構成することにより、前記素子搭載領域における前記銅層の厚さt１と硬さＨ１の積ｔ１×Ｈ１と、前記超音波接合領域における前記銅層の厚さt２と硬さＨ２の積ｔ２×Ｈ２とを、互いに異なるように構成することが可能となる。
【００１４】
また、本発明の絶縁回路基板においては、前記超音波接合領域は、前記素子搭載領域における前記銅層の硬さＨ１と、前記超音波接合領域における前記銅層の硬さＨ２とが、互いに異なる構成としてもよい。
この場合、前記素子搭載領域における前記銅層の硬さＨ１と、前記超音波接合領域における前記銅層の硬さＨ２とを、互いに異なるように構成することにより、前記素子搭載領域における前記銅層の厚さt１と硬さＨ１の積ｔ１×Ｈ１と、前記超音波接合領域における前記銅層の厚さt２と硬さＨ２の積ｔ２×Ｈ２とを、互いに異なるように構成することが可能となる。
【発明の効果】
【００１５】
本発明によれば、アルミニウム又はアルミニウム合金からなるアルミニウム層と銅又は銅合金からなる銅層とが固相拡散接合されてなる回路層において、半導体素子との接合性に優れ、かつ、超音波接合時にアルミニウム層と銅層との接合界面での剥離を抑制することが可能な絶縁回路基板を提供することが可能となる。
【図面の簡単な説明】
【００１６】
【図１】本発明の第一実施形態に係る絶縁回路基板を備えたパワーモジュールの概略説明図である。
【図２】第一実施形態に係る絶縁回路基板の製造方法を説明するフロー図である。
【図３】第一実施形態に係る絶縁回路基板の製造方法の概略説明図である。
【図４】本発明の第二実施形態に係る絶縁回路基板を備えたパワーモジュールの概略説明図である。
【図５】第二実施形態に係る絶縁回路基板の製造方法を説明するフロー図である。
【図６】第二実施形態に係る絶縁回路基板の製造方法の概略説明図である。
【図７】本発明の第三実施形態に係る絶縁回路基板を備えたパワーモジュールの概略説明図である。
【図８】第三実施形態に係る絶縁回路基板の製造方法を説明するフロー図である。
【図９】第三実施形態に係る絶縁回路基板の製造方法の概略説明図である。
【発明を実施するための形態】
【００１７】
（第一実施形態）
以下に、本発明の実施形態について、添付した図面を参照して説明する。
図１に、本発明の第一実施形態である絶縁回路基板１０、及び、この絶縁回路基板１０を用いたパワーモジュール１を示す。
【００１８】
図１に示すパワーモジュール１は、絶縁回路基板１０と、この絶縁回路基板１０の一方の面（図１において上面）に第１はんだ層２を介して接合された半導体素子３と、絶縁回路基板１０の一方の面（図１において上面）に超音波接合された端子材５と、絶縁回路基板１０の下側に第２はんだ層８を介して接合されたヒートシンク６１と、を備えている。
【００１９】
半導体素子３は、Ｓｉ等の半導体材料で構成されている。絶縁回路基板１０と半導体素子３とを接合する第１はんだ層２は、例えばＳｎ−Ａｇ系、Ｓｎ−Ｃｕ系、Ｓｎ−Ｉｎ系、若しくはＳｎ−Ａｇ−Ｃｕ系のはんだ材（いわゆる鉛フリーはんだ材）とされている。
【００２０】
端子材５は、導電性に優れた金属で構成されており、本実施形態では、銅又は銅合金からなるリードフレーム材とされている。
【００２１】
ヒートシンク６１は、絶縁回路基板１０側の熱を放散するためのものである。ヒートシンク６１は、銅又は銅合金で構成されており、本実施形態では無酸素銅で構成された放熱板とされている。絶縁回路基板１０とヒートシンク６１とを接合する第２はんだ層８は、例えばＳｎ−Ａｇ系、Ｓｎ−Ｃｕ系、Ｓｎ−Ｉｎ系、若しくはＳｎ−Ａｇ−Ｃｕ系のはんだ材（いわゆる鉛フリーはんだ材）とされている。
【００２２】
絶縁回路基板１０は、絶縁層を構成するセラミックス基板１１と、このセラミックス基板１１の一方の面（図１において上面）に配設された回路層２０と、セラミックス基板１１の他方の面（図１において下面）に配設された金属層３０と、を備えている。
【００２３】
セラミックス基板１１は、絶縁性および放熱性に優れた窒化ケイ素（Ｓｉ３Ｎ４）、窒化アルミニウム（ＡｌＮ）、アルミナ（Ａｌ２Ｏ３）等のセラミックスで構成されている。本実施形態では、セラミックス基板１１は、特に放熱性の優れた窒化アルミニウム（ＡｌＮ）で構成されている。また、セラミックス基板１１の厚さは、例えば、０．２ｍｍ以上１．５ｍｍ以下の範囲内に設定されており、本実施形態では、０．６３５ｍｍに設定されている。
【００２４】
回路層２０は、図１に示すように、セラミックス基板１１の一方の面に配設されたアルミニウム層２１と、このアルミニウム層２１の一方の面に積層された銅層２２と、を有している。
なお、回路層２０におけるアルミニウム層２１の厚さは、０．１ｍｍ以上１．０ｍｍ以下の範囲内に設定されており、本実施形態では０．４ｍｍに設定されている。
アルミニウム層２１は、図３に示すように、セラミックス基板１１の一方の面に、アルミニウム及びアルミニウム合金からなるアルミニウム板４１が接合されることにより形成されている。
本実施形態においては、アルミニウム層２１となるアルミニウム板４１は、純度が９９ｍａｓｓ％以上のアルミニウム（２Ｎアルミニウム）または純度が９９．９９ｍａｓｓ％以上のアルミニウム（４Ｎアルミニウム）で構成されている。
【００２５】
この回路層２０においては、セラミックス基板１１とは反対側を向く面に、半導体素子３が搭載される素子搭載領域２０Ａと、端子材５が超音波接合される超音波接合領域２０Ｂとが形成されている。
そして、回路層２０の銅層２２は、上述の半導体素子搭載領域２０Ａに対応する第１銅層２２Ａと、超音波接合領域２０Ｂに対応する第２銅層２２Ｂと、で構成が異なるものとされている。
【００２６】
具体的には、素子搭載領域２０Ａにおける第１銅層２２Ａの厚さｔ１と硬さＨ１の積ｔ１×Ｈ１と、超音波接合領域２０Ｂにおける第２銅層２２Ｂの厚さｔ２と硬さＨ２の積ｔ２×Ｈ２が、互いに異なるように構成されている。
本実施形態においては、超音波接合領域２０Ｂにおける第２銅層２２Ｂの厚さｔ２と硬さＨ２の積ｔ２×Ｈ２が、素子搭載領域２０Ａにおける第１銅層２２Ａの厚さｔ１と硬さＨ１の積ｔ１×Ｈ１よりも大きくなるように、構成されている。
そして、本実施形態においては、超音波接合領域２０Ｂにおける第２銅層２２Ｂの厚さｔ２と硬さＨ２の積ｔ２×Ｈ２が１０以上１１０以下の範囲内とされている。
【００２７】
本実施形態においては、図１に示すように、第１銅層２２Ａの厚さｔ１と第２銅層２２Ｂの厚さｔ２とが同一とされており、第２銅層２２Ｂと第１銅層２２Ａとが異なる材質で構成され、第２銅層２２Ｂの硬さＨ２が、第１銅層２２Ａの硬さＨ１よりも硬いものとされている。
具体的には、銅層２２の厚さ（第１銅層２２Ａの厚さｔ１及び第２銅層２２Ｂの厚さｔ２）は、０．１ｍｍ以上１．０ｍｍ以下の範囲内に設定されており、本実施形態では０．４ｍｍに設定されている。
そして、第２銅層２２Ｂのビッカース硬さＨ２が５０Ｈｖ以上２００Ｈｖ以下の範囲内とされ、第１銅層２２Ａのビッカース硬さＨ１が２０Ｈｖ以上５０Ｈｖ以下の範囲内とされている。
【００２８】
銅層２２（第１銅層２２Ａ及び第２銅層２２Ｂ）は、図３に示すように、アルミニウム層２１に、銅又は銅合金からなる銅板４２（第１銅板４２Ａ及び第２銅板４２Ｂ）が接合されることにより形成されている。
ここで、本実施形態においては、超音波接合領域２０Ｂにおける第２銅層２２Ｂを構成する第２銅板４２Ｂのビッカース硬さが、素子搭載領域２０Ａにおける第１銅層２２Ａを構成する第１銅板４２Ａのビッカース硬さよりも、硬いものとされている。
【００２９】
具体的には、素子搭載領域２０Ａにおける第１銅層２２Ａを構成する第１銅板４２Ａは、例えば銅の純度が９９．９９ｍａｓｓ％以上とされた無酸素銅等の純銅からなる圧延板とされている。また、超音波接合領域２０Ｂにおける第２銅層２２Ｂを構成する第２銅板４２Ｂは、例えばＺｒの含有量が０．０１ｍａｓｓ％以上０．１ｍａｓｓ％以下の範囲で含有するＺｒ入り銅等の銅合金からなる圧延板とされている。
【００３０】
ここで、アルミニウム層２１と銅層２２（第１銅層２２Ａ及び第２銅層２２Ｂ）は、それぞれ固相拡散接合されている。
なお、アルミニウム層２１と銅層２２（第１銅層２２Ａ及び第２銅層２２Ｂ）の接合界面においては、ＣｕとＡｌの金属間化合物からなる金属間化合物層が形成されており、この金属間化合物層は、複数の相の金属間化合物が積層した構成とされている。
【００３１】
金属層３０は、図１に示すように、セラミックス基板１１の他方の面に配設されたアルミニウム層３１と、このアルミニウム層３１の他方の面に積層された銅層３２と、を有している。
なお、金属層３０におけるアルミニウム層３１の厚さは、０．１ｍｍ以上３．０ｍｍ以下の範囲内に設定されており、本実施形態では０．６ｍｍに設定されている。
また、金属層３０における銅層３２の厚さは、０．１ｍｍ以上６．０ｍｍ以下の範囲内に設定されており、本実施形態では、０．４ｍｍに設定されている。
【００３２】
金属層３０におけるアルミニウム層３１は、図３に示すように、セラミックス基板１１の他方の面に、アルミニウム及びアルミニウム合金からなるアルミニウム板５１が接合されることにより形成されている。
本実施形態においては、金属層３０におけるアルミニウム層３１となるアルミニウム板５１は、純度が９９ｍａｓｓ％以上のアルミニウム（２Ｎアルミニウム）または純度が９９．９９ｍａｓｓ％以上のアルミニウム（４Ｎアルミニウム）で構成されている。
【００３３】
金属層３０における銅層３２は、図３に示すように、アルミニウム層３１に、銅又は銅合金からなる銅板５２が接合されることにより形成されている。
本実施形態においては、金属層３０における銅層３２を構成する銅板５２は、無酸素銅の圧延板とされている。
【００３４】
ここで、金属層３０におけるアルミニウム層３１と銅層３２は、固相拡散接合されている。
なお、アルミニウム層３１と銅層３２の接合界面においては、ＣｕとＡｌの金属間化合物からなる金属間化合物層が形成されており、この金属間化合物層は、複数の相の金属間化合物が積層した構成とされている。
【００３５】
次に、本実施形態である絶縁回路基板１０の製造方法について、図２及び図３を参照して説明する。
【００３６】
（アルミニウム層形成工程Ｓ０１）
図３に示すように、セラミックス基板１１の一方の面に、アルミニウム層２１となるアルミニウム板４１を、Ａｌ−Ｓｉ系のろう材箔４６を介して積層するとともに、セラミックス基板１１の他方の面に、アルミニウム層３１となるアルミニウム板５１を、Ａｌ−Ｓｉ系のろう材箔５６を介して積層する。なお、本実施形態では、Ａｌ−Ｓｉ系のろう材箔４６、５６として、厚さ１０μｍのＡｌ−８ｍａｓｓ％Ｓｉ合金箔を用いた。
【００３７】
そして、積層方向に加圧（圧力１〜３５ｋｇｆ／ｃｍ２（０．１〜３．５ＭＰａ））した状態で真空加熱炉内に配置し加熱して、アルミニウム板４１とセラミックス基板１１を接合してアルミニウム層２１を形成する。また、セラミックス基板１１とアルミニウム板５１を接合してアルミニウム層３１を形成する。
ここで、真空加熱炉内の圧力は１０−６Ｐａ以上１０−３Ｐａ以下の範囲内、加熱温度は６００℃以上６５０℃以下の範囲内、加熱温度での保持時間は１５分以上１８０分以下の範囲内に設定されることが好ましい。
【００３８】
（銅板積層工程Ｓ０２）
次に、アルミニウム層２１の一方の面側（図３において上側）に、第１銅層２２Ａとなる第１銅板４２Ａ及び第２銅層２２Ｂとなる第２銅板４２Ｂとを、並列するように積層する。
また、アルミニウム層３１の他方の面側（図３において下側）に、銅層３２となる銅板５２を積層し、積層体を形成する。
ここで、上述のように、第１銅板４２Ａは、無酸素銅からなる圧延板とされ、第２銅板４２Ｂは、Ｚｒの含有量が０．０１ｍａｓｓ％以上０．１ｍａｓｓ％以下の範囲で含有するＺｒ入り銅の圧延板とされている。
なお、アルミニウム層２１，３１、第１銅板４２Ａ、第２銅板４２Ｂ、銅板５２の、それぞれの接合面は、予め当該面の傷が除去されて平滑にされている。
【００３９】
（固相拡散接合工程Ｓ０３）
次に、上述の積層体を、積層方向に加圧（圧力３〜３５ｋｇｆ／ｃｍ２（０．１〜３．５ＭＰａ））するとともに加熱して、アルミニウム層２１と第１銅板４２Ａ及び第２銅板４２Ｂ、アルミニウム層３１と銅板５２とを、それぞれ固相拡散接合する。
ここで、固相拡散接合工程Ｓ０３においては、加熱温度は４００℃以上５４８℃未満の範囲内、加熱温度での保持時間は５分以上２４０分以下の範囲内に設定されることが好ましい。
【００４０】
以上のようにして、本実施形態である絶縁回路基板１０が製造される。
【００４１】
（ヒートシンク接合工程Ｓ０４）
次に、金属層３０の銅層３２とヒートシンク６１とをはんだ材を介して積層し、還元炉内においてはんだ接合する。
【００４２】
（端子材接合工程Ｓ０５）
次に、回路層２０の超音波接合領域２０Ｂ（第２銅層２２Ｂ）に、端子材５を超音波接合する。
【００４３】
（半導体素子接合工程Ｓ０６）
次いで、回路層２０の素子搭載領域２０Ａ（第１銅層２２Ａ）に、はんだ材を介して半導体素子３を積層し、還元炉内においてはんだ接合する。
上記のようにして、本実施形態であるパワーモジュール１が製造される。
【００４４】
以上のような構成とされた本実施形態に係る絶縁回路基板１０によれば、回路層２０のセラミックス基板１１とは反対側を向く面に、半導体素子３が搭載される素子搭載領域２０Ａと、端子材５が超音波接合される超音波接合領域２０Ｂと、が形成されており、素子搭載領域２０Ａにおける第１銅層２２Ａの厚さｔ１と硬さＨ１の積ｔ１×Ｈ１と、超音波接合領域２０Ｂにおける第２銅層２２Ｂの厚さｔ２と硬さＨ２の積ｔ２×Ｈ２が、互いに異なるように構成されているので、素子搭載領域２０Ａ及び超音波接合領域２０Ｂにおいて、それぞれに適した構成の銅層（第１銅層２２Ａ及び第２銅層２２Ｂ）を形成することができ、半導体素子３との接合信頼性に優れ、かつ、超音波接合時におけるアルミニウム層２１と第２銅層２２Ｂとの接合界面での隔離の発生を抑制することが可能となる。
【００４５】
本実施形態においては、具体的には、超音波接合領域２０Ｂにおける第２銅層２２Ｂの厚さｔ２と硬さＨ２の積ｔ２×Ｈ２が、素子搭載領域２０Ａにおける第１銅層２２Ａの厚さｔ１と硬さＨ１の積ｔ１×Ｈ１よりも大きくなるように、構成されているので、超音波接合領域２０Ｂにおいては、第２銅層２２Ｂの剛性を確保することで超音波接合時における第２銅層２２Ｂの変形を抑制でき、アルミニウム層２１と第２銅層２２Ｂとの接合界面での剥離の発生を抑制することが可能となる。また、素子搭載領域２０Ａにおいては、半導体素子３との熱膨張係数の差を小さく抑えることができ、半導体素子３との接合性を確保することができる。
【００４６】
さらに、本実施形態においては、超音波接合領域２０Ｂにおける第２銅層２２Ｂの厚さｔ２と硬さＨ２の積ｔ２×Ｈ２が１０以上１１０以下の範囲内とされているので、超音波接合領域における第２銅層２２Ｂの剛性を十分に確保することができ、超音波接合時におけるアルミニウム層２１と第２銅層２２Ｂとの接合界面での隔離の発生を確実に抑制することができる。
【００４７】
また、本実施形態においては、第１銅層２２Ａの厚さｔ１と第２銅層２２Ｂの厚さｔ２とが同一とされ、第２銅層２２Ｂの硬さＨ２が、第１銅層２２Ａの硬さＨ１よりも硬いものとされており、具体的には、第２銅層２２Ｂのビッカース硬さＨ２が５０Ｈｖ以上２００Ｈｖ以下の範囲内とされ、第１銅層２２Ａのビッカース硬さＨ１が２０Ｈｖ以上５０Ｈｖ以下の範囲内とされているので、超音波接合領域２０Ｂにおける第２銅層２２Ｂの厚さｔ２と硬さＨ２の積ｔ２×Ｈ２を、素子搭載領域２０Ａにおける第１銅層２２Ａの厚さｔ１と硬さＨ１の積ｔ１×Ｈ１よりも、確実に大きくすることができる。
【００４８】
（第二実施形態）
次に、本発明の第二実施形態である絶縁回路基板１１０について、図４から図６を参照して説明する。なお、第一実施形態と同一の部材には、同一の符号を付して詳細な説明を省略する。
図４に、本発明の第二実施形態である絶縁回路基板１１０、及び、この絶縁回路基板１１０を用いたパワーモジュール１０１を示す。
【００４９】
図４に示すパワーモジュール１０１は、絶縁回路基板１１０と、この絶縁回路基板１１０の一方の面（図４において上面）に第１はんだ層２を介して接合された半導体素子３と、絶縁回路基板１１０の一方の面（図４において上面）に超音波接合された端子材５と、絶縁回路基板１１０の下側に第２はんだ層８を介して接合されたヒートシンク６１と、を備えている。
【００５０】
絶縁回路基板１１０は、絶縁層を構成するセラミックス基板１１と、このセラミックス基板１１の一方の面（図４において上面）に配設された回路層１２０と、セラミックス基板１１の他方の面（図４において下面）に配設された金属層１３０と、を備えている。
【００５１】
回路層１２０は、図４に示すように、セラミックス基板１１の一方の面に配設されたアルミニウム層１２１と、このアルミニウム層１２１の一方の面に積層された銅層１２２と、を有している。
なお、回路層１２０におけるアルミニウム層１２１の厚さは、０．１ｍｍ以上１．０ｍｍ以下の範囲内に設定されており、本実施形態では０．４ｍｍに設定されている。
アルミニウム層１２１は、図６に示すように、セラミックス基板１１の一方の面に、アルミニウム及びアルミニウム合金からなるアルミニウム板１４１が接合されることにより形成されている。
本実施形態においては、アルミニウム層１２１となるアルミニウム板１４１は、純度が９９ｍａｓｓ％以上のアルミニウム（２Ｎアルミニウム）または純度が９９．９９ｍａｓｓ％以上のアルミニウム（４Ｎアルミニウム）で構成されている。
【００５２】
この回路層１２０のセラミックス基板１１とは反対側を向く面には、半導体素子３が搭載される素子搭載領域１２０Ａと、端子材５が超音波接合される超音波接合領域１２０Ｂとが形成されている。
そして、回路層１２０の銅層１２２は、上述の半導体素子搭載領域１２０Ａに対応する第１銅層１２２Ａと、超音波接合領域１２０Ｂに対応する第２銅層１２２Ｂと、で構成が異なるものとされている。
【００５３】
具体的には、素子搭載領域１２０Ａにおける第１銅層１２２Ａの厚さｔ１と硬さＨ１の積ｔ１×Ｈ１と、超音波接合領域１２０Ｂにおける第２銅層１２２Ｂの厚さｔ２と硬さＨ２の積ｔ２×Ｈ２が、互いに異なるように構成されている。
本実施形態においては、超音波接合領域１２０Ｂにおける第２銅層１２２Ｂの厚さｔ２と硬さＨ２の積ｔ２×Ｈ２が、素子搭載領域１２０Ａにおける第１銅層１２２Ａの厚さｔ１と硬さＨ１の積ｔ１×Ｈ１よりも大きくなるように、構成されている。
そして、本実施形態においては、超音波接合領域１２０Ｂにおける第２銅層１２２Ｂの厚さｔ２と硬さＨ２の積ｔ２×Ｈ２が１０以上１１０以下の範囲内とされている。
【００５４】
本実施形態においては、図４に示すように、第１銅層１２２Ａと第２銅層１２２Ｂは、同一の部材で構成され、第１銅層１２２Ａの硬さＨ１と第２銅層１２２Ｂの硬さＨ２が同一とされており、第２銅層１２２Ｂの厚さｔ２が、第１銅層１２２Ａの厚さｔ１よりも厚く形成されている。
具体的には、銅層１２２のビッカース硬さ（第１銅層１２２Ａのビッカース硬さＨ１及び第２銅層１２２Ｂのビッカース硬さＨ２）は、２０Ｈｖ以上５０Ｈｖ以下の範囲内とされ、本実施形態では４０Ｈｖに設定されている。
そして、素子搭載領域１２０Ａに対応する第１銅層１２２Ａの厚さｔ１が０．１ｍｍ以上０．６ｍｍ以下の範囲内とされ、超音波接合領域１２０Ｂに対応する第２銅層１２２Ｂの厚さｔ２が０．３ｍｍ以上１．５ｍｍ以下の範囲内とされている。
【００５５】
銅層１２２（第１銅層１２２Ａ及び第２銅層１２２Ｂ）は、図６に示すように、アルミニウム層１２１に、銅又は銅合金からなり、局所的に厚さが異なる異形銅板１４２が接合されることにより形成されている。
【００５６】
ここで、アルミニウム層１２１と銅層１２２は、固相拡散接合されている。
なお、アルミニウム層１２１と銅層１２２の接合界面においては、ＣｕとＡｌの金属間化合物からなる金属間化合物層が形成されており、この金属間化合物層は、複数の相の金属間化合物が積層した構成とされている。
【００５７】
金属層１３０は、図４に示すように、セラミックス基板１１の他方の面に配設されたアルミニウム層１３１と、このアルミニウム層１３１の他方の面に積層された銅層１３２と、を有している。
なお、金属層１３０におけるアルミニウム層１３１の厚さは、０．１ｍｍ以上３．０ｍｍ以下の範囲内に設定されており、本実施形態では０．６ｍｍに設定されている。
また、金属層１３０における銅層１３２の厚さは、０．１ｍｍ以上６．０ｍｍ以下の範囲内に設定されており、本実施形態では、０．６ｍｍに設定されている。
【００５８】
金属層１３０におけるアルミニウム層１３１は、図６に示すように、セラミックス基板１１の他方の面に、アルミニウム及びアルミニウム合金からなるアルミニウム板１５１が接合されることにより形成されている。
本実施形態においては、金属層１３０におけるアルミニウム層１３１となるアルミニウム板１５１は、純度が９９ｍａｓｓ％以上のアルミニウム（２Ｎアルミニウム）または純度が９９．９９ｍａｓｓ％以上のアルミニウム（４Ｎアルミニウム）で構成されている。
【００５９】
金属層１３０における銅層１３２は、図６に示すように、アルミニウム層１３１に、銅又は銅合金からなる銅板１５２が接合されることにより形成されている。
本実施形態においては、金属層１３０における銅層１３２を構成する銅板１５２は、無酸素銅の圧延板とされている。
【００６０】
ここで、金属層１３０におけるアルミニウム層１３１と銅層１３２は、固相拡散接合されている。
なお、アルミニウム層１３１と銅層１３２の接合界面においては、ＣｕとＡｌの金属間化合物からなる金属間化合物層が形成されており、この金属間化合物層は、複数の相の金属間化合物が積層した構成とされている。
【００６１】
次に、本実施形態である絶縁回路基板１１０の製造方法について、図５及び図６を参照して説明する。
【００６２】
（アルミニウム層形成工程Ｓ１０１）
図６に示すように、セラミックス基板１１の一方の面に、アルミニウム層１２１となるアルミニウム板１４１を、Ａｌ−Ｓｉ系のろう材箔１４６を介して積層するとともに、セラミックス基板１１の他方の面に、アルミニウム層１３１となるアルミニウム板１５１を、Ａｌ−Ｓｉ系のろう材箔１５６を介して積層する。なお、本実施形態では、Ａｌ−Ｓｉ系のろう材箔１４６、１５６として、厚さ１０μｍのＡｌ−８ｍａｓｓ％Ｓｉ合金箔を用いた。
【００６３】
そして、積層方向に加圧（圧力１〜３５ｋｇｆ／ｃｍ２（０．１〜３．５ＭＰａ））した状態で真空加熱炉内に配置し加熱して、アルミニウム板１４１とセラミックス基板１１を接合してアルミニウム層１２１を形成する。また、セラミックス基板１１とアルミニウム板１５１を接合してアルミニウム層１３１を形成する。
ここで、真空加熱炉内の圧力は１０−６Ｐａ以上１０−３Ｐａ以下の範囲内、加熱温度は６００℃以上６５０℃以下の範囲内、加熱温度での保持時間は１５分以上１８０分以下の範囲内に設定されることが好ましい。
【００６４】
（銅板積層工程Ｓ１０２）
次に、アルミニウム層１２１の一方の面側（図６において上側）に、銅層１２２となる銅板１４２を積層する。ここで、銅板１４２は、図６に示すように、局所的に厚さが異なる異形銅板とされている。ここで、銅板１４２は、局所的に厚さが異なることから、スペーサ１４８を配置することで、高さを一致させている。
また、アルミニウム層１３１の他方の面側（図６において下側）に、銅層１３２となる銅板１５２を積層し、積層体を形成する。
なお、アルミニウム層１２１，１３１、銅板１４２、１５２の、それぞれの接合面は、予め当該面の傷が除去されて平滑にされている。
【００６５】
（固相拡散接合工程Ｓ１０３）
次に、上述の積層体を、積層方向に加圧（圧力３〜３５ｋｇｆ／ｃｍ２（０．１〜３．５ＭＰａ））するとともに加熱して、アルミニウム層１２１と銅板１４２、アルミニウム層１３１と銅板１５２とを、それぞれ固相拡散接合する。このとき、銅板１４２は、局所的に厚さが異なることから、スペーサ１４８を配置して、銅板１４２の全体をアルミニウム層１２１側に押圧するように構成している。
ここで、固相拡散接合工程Ｓ１０３においては、加熱温度は４００℃以上５４８℃未満の範囲内、加熱温度での保持時間は５分以上２４０分以下の範囲内に設定されることが好ましい。
【００６６】
以上のようにして、本実施形態である絶縁回路基板１１０が製造される。
【００６７】
（ヒートシンク接合工程Ｓ１０４）
次に、金属層１３０の銅層１３２とヒートシンク６１とをはんだ材を介して積層し、還元炉内においてはんだ接合する。
【００６８】
（端子材接合工程Ｓ１０５）
次に、回路層１２０の超音波接合領域１２０Ｂ（第２銅層１２２Ｂ）に、端子材５を超音波接合する。
【００６９】
（半導体素子接合工程Ｓ１０６）
次いで、回路層１２０の素子搭載領域１２０Ａ（第１銅層１２２Ａ）に、はんだ材を介して半導体素子３を積層し、還元炉内においてはんだ接合する。
上記のようにして、本実施形態であるパワーモジュール１０１が製造される。
【００７０】
以上のような構成とされた本実施形態に係る絶縁回路基板１１０によれば、第一実施形態と同様に、素子搭載領域１２０Ａにおける第１銅層１２２Ａの厚さｔ１と硬さＨ１の積ｔ１×Ｈ１と、超音波接合領域１２０Ｂにおける第２銅層１２２Ｂの厚さｔ２と硬さＨ２の積ｔ２×Ｈ２が、互いに異なるように構成されているので、素子搭載領域１２０Ａ及び超音波接合領域１２０Ｂにおいて、それぞれに適した構成の銅層（第１銅層１２２Ａ及び第２銅層１２２Ｂ）を形成することができ、半導体素子３との接合信頼性に優れ、かつ、超音波接合時におけるアルミニウム層１２１と第２銅層１２２Ｂとの接合界面での隔離の発生を抑制することが可能となる。
【００７１】
本実施形態においては、具体的には、超音波接合領域１２０Ｂにおける第２銅層１２２Ｂの厚さｔ２と硬さＨ２の積ｔ２×Ｈ２が、素子搭載領域１２０Ａにおける第１銅層１２２Ａの厚さｔ１と硬さＨ１の積ｔ１×Ｈ１よりも大きくなるように、構成されているので、超音波接合領域１２０Ｂにおいては、第２銅層１２２Ｂの剛性を確保することで超音波接合時における第２銅層１２２Ｂの変形を抑制でき、アルミニウム層１２１と第２銅層１２２Ｂとの接合界面での剥離の発生を抑制することが可能となる。また、素子搭載領域１２０Ａにおいては、半導体素子３との熱膨張係数の差を小さく抑えることができ、半導体素子３との接合性を確保することができる。
【００７２】
さらに、本実施形態においては、超音波接合領域１２０Ｂにおける第２銅層１２２Ｂの厚さｔ２と硬さＨ２の積ｔ２×Ｈ２が１０以上１１０以下の範囲内とされているので、超音波接合領域における第２銅層１２２Ｂの剛性を十分に確保することができ、超音波接合時におけるアルミニウム層１２１と第２銅層１２２Ｂとの接合界面での隔離の発生を確実に抑制することができる。
【００７３】
そして、本実施形態においては、第１銅層１２２Ａと第２銅層２２Ｂは、同一の部材で構成され、第１銅層１２２Ａの硬さＨ１と第２銅層２２Ｂの硬さＨ２が同一とされており、第２銅層１２２Ｂの厚さｔ２が、第１銅層１２２Ａの厚さｔ１よりも厚く形成された構成とされ、具体的には、素子搭載領域１２０Ａに対応する第１銅層１２２Ａの厚さｔ１が０．１ｍｍ以上０．６ｍｍ以下の範囲内とされ、超音波接合領域１２０Ｂに対応する第２銅層１２２Ｂの厚さｔ２が０．３ｍｍ以上１．５ｍｍ以下の範囲内とされているので、超音波接合領域１２０Ｂにおける第２銅層１２２Ｂの厚さｔ２と硬さＨ２の積ｔ２×Ｈ２を、素子搭載領域１２０Ａにおける第１銅層１２２Ａの厚さｔ１と硬さＨ１の積ｔ１×Ｈ１よりも、確実に大きくすることができる。
【００７４】
（第三実施形態）
次に、本発明の第三実施形態である絶縁回路基板２１０について、添付した図面を参照して説明する。なお、第一実施形態及び第二実施形態と同一の部材には、同一の符号を付して詳細な説明を省略する。
図７に、本発明の第二実施形態である絶縁回路基板２１０、及び、この絶縁回路基板２１０を用いたパワーモジュール２０１を示す。
【００７５】
図７に示すパワーモジュール２０１は、絶縁回路基板２１０と、この絶縁回路基板２１０の一方の面（図７において上面）に第１はんだ層２を介して接合された半導体素子３と、絶縁回路基板２１０の一方の面（図７において上面）に超音波接合された端子材５と、絶縁回路基板２１０の下側に第２はんだ層８を介して接合されたヒートシンク６１と、を備えている。
【００７６】
絶縁回路基板２１０は、絶縁層を構成するセラミックス基板１１と、このセラミックス基板１１の一方の面（図７において上面）に配設された回路層２２０と、セラミックス基板１１の他方の面（図７において下面）に配設された金属層２３０と、を備えている。
【００７７】
回路層２２０は、図７に示すように、セラミックス基板１１の一方の面に配設されたアルミニウム層２２１と、このアルミニウム層２２１の一方の面に積層された銅層２２２と、を有している。
なお、回路層２２０におけるアルミニウム層２２１の厚さは、０．１ｍｍ以上１．０ｍｍ以下の範囲内に設定されており、本実施形態では０．４ｍｍに設定されている。
アルミニウム層２２１は、図９に示すように、セラミックス基板１１の一方の面に、アルミニウム及びアルミニウム合金からなるアルミニウム板２４１が接合されることにより形成されている。
本実施形態においては、アルミニウム層２２１となるアルミニウム板２４１は、純度が９９ｍａｓｓ％以上のアルミニウム（２Ｎアルミニウム）または純度が９９．９９ｍａｓｓ％以上のアルミニウム（４Ｎアルミニウム）で構成されている。
【００７８】
この回路層２２０のセラミックス基板１１とは反対側を向く面には、半導体素子３が搭載される素子搭載領域２２０Ａと、端子材５が超音波接合される超音波接合領域２２０Ｂとが形成されている。
そして、回路層２２０の銅層２２２は、上述の半導体素子搭載領域２２０Ａに対応する第１銅層２２２Ａと、超音波接合領域２２０Ｂに対応する第２銅層２２２Ｂと、で構成が異なるものとされている。
【００７９】
具体的には、素子搭載領域２２０Ａにおける第１銅層２２２Ａの厚さｔ１と硬さＨ１の積ｔ１×Ｈ１と、超音波接合領域２２０Ｂにおける第２銅層２２２Ｂの厚さｔ２と硬さＨ２の積ｔ２×Ｈ２が、互いに異なるように構成されている。
本実施形態においては、超音波接合領域２２０Ｂにおける第２銅層２２２Ｂの厚さｔ２と硬さＨ２の積ｔ２×Ｈ２が、素子搭載領域２２０Ａにおける第１銅層２２２Ａの厚さｔ１と硬さＨ１の積ｔ１×Ｈ１よりも大きくなるように、構成されている。
そして、本実施形態においては、超音波接合領域２２０Ｂにおける第２銅層２２２Ｂの厚さｔ２と硬さＨ２の積ｔ２×Ｈ２が１０以上１１０以下の範囲内とされている。
【００８０】
本実施形態においては、図７に示すように、第１銅層２２２Ａは単一層で構成され、第２銅層２２２Ｂは、複数層（本実施形態では２層）で構成されており、第１銅層２２２Ａの硬さＨ１と第２銅層２２２Ｂの硬さＨ２が異なり、かつ、第２銅層２２２Ｂの厚さｔ２が、第１銅層２２２Ａの厚さｔ１よりも厚く形成されている。なお、第２銅層２２２Ｂの硬さは、第２銅層２２２Ｂの一方の面（端子材５が接合される面）で測定されたものとされている。
具体的には、素子搭載領域２２０Ａに対応する第１銅層２２２Ａの厚さｔ１が０．１ｍｍ以上０．６ｍｍ以下の範囲内とされ、超音波接合領域２２０Ｂに対応する第２銅層２２２Ｂの厚さｔ２が０．３ｍｍ以上１．５ｍｍ以下の範囲内とされている。
また、第２銅層２２２Ｂのビッカース硬さＨ２が５０Ｈｖ以上２００Ｈｖ以下の範囲内とされ、第１銅層２２２Ａのビッカース硬さＨ１が２０Ｈｖ以上５０Ｈｖ以下の範囲内とされている。
【００８１】
具体的には、素子搭載領域２２０Ａにおける第１銅層２２２Ａを構成する第１銅板２４２Ａは、例えば無酸素銅等の純銅からなる圧延板とされている。また、超音波接合領域２２０Ｂにおける第２銅層２２２Ｂの一方の面側に積層された第２銅板２４２Ｂは、例えばＺｒの含有量が０．０１ｍａｓｓ％以上０．１ｍａｓｓ％以下の範囲で含有するＺｒ入り銅等の銅合金からなる圧延板とされている。
【００８２】
ここで、アルミニウム層２２１と銅層２２２は、固相拡散接合されている。
なお、アルミニウム層２２１と銅層２２２の接合界面においては、ＣｕとＡｌの金属間化合物からなる金属間化合物層が形成されており、この金属間化合物層は、複数の相の金属間化合物が積層した構成とされている。
【００８３】
金属層２３０は、図７に示すように、セラミックス基板１１の他方の面に配設されたアルミニウム層２３１と、このアルミニウム層２３１の他方の面に積層された銅層２３２と、を有している。
なお、金属層２３０におけるアルミニウム層２３１の厚さは、０．１ｍｍ以上３．０ｍｍ以下の範囲内に設定されており、本実施形態では０．６ｍｍに設定されている。
また、金属層２３０における銅層２３２の厚さは、０．１ｍｍ以上６．０ｍｍ以下の範囲内に設定されており、本実施形態では、０．６ｍｍに設定されている。
【００８４】
金属層２３０におけるアルミニウム層２３１は、図９に示すように、セラミックス基板１１の他方の面に、アルミニウム及びアルミニウム合金からなるアルミニウム板２５１が接合されることにより形成されている。
本実施形態においては、金属層２３０におけるアルミニウム２３１となるアルミニウム板２５１は、純度が９９ｍａｓｓ％以上のアルミニウム（２Ｎアルミニウム）または純度が９９．９９ｍａｓｓ％以上のアルミニウム（４Ｎアルミニウム）で構成されている。
【００８５】
金属層２３０における銅層２３２は、図９に示すように、アルミニウム層２３１に、銅又は銅合金からなる銅板２５２が接合されることにより形成されている。
本実施形態においては、金属層２３０における銅層２３２を構成する銅板２５２は、無酸素銅の圧延板とされている。
【００８６】
ここで、金属層２３０におけるアルミニウム層２３１と銅層２３２は、固相拡散接合されている。
なお、アルミニウム層２３１と銅層２３２の接合界面においては、ＣｕとＡｌの金属間化合物からなる金属間化合物層が形成されており、この金属間化合物層は、複数の相の金属間化合物が積層した構成とされている。
【００８７】
次に、本実施形態である絶縁回路基板２１０の製造方法について、図８及び図９を参照して説明する。
【００８８】
（アルミニウム層形成工程Ｓ２０１）
図９に示すように、セラミックス基板１１の一方の面に、アルミニウム層２２１となるアルミニウム板２４１を、Ａｌ−Ｓｉ系のろう材箔２４６を介して積層するとともに、セラミックス基板１１の他方の面に、アルミニウム層２３１となるアルミニウム板２５１を、Ａｌ−Ｓｉ系のろう材箔２５６を介して積層する。なお、本実施形態では、Ａｌ−Ｓｉ系のろう材箔２４６、２５６として、厚さ１０μｍのＡｌ−８ｍａｓｓ％Ｓｉ合金箔を用いた。
【００８９】
そして、積層方向に加圧（圧力１〜３５ｋｇｆ／ｃｍ２（０．１〜３．５ＭＰａ））した状態で真空加熱炉内に配置し加熱して、アルミニウム板２４１とセラミックス基板１１を接合してアルミニウム層２２１を形成する。また、セラミックス基板１１とアルミニウム板２５１を接合してアルミニウム層２３１を形成する。
ここで、真空加熱炉内の圧力は１０−６Ｐａ以上１０−３Ｐａ以下の範囲内、加熱温度は６００℃以上６５０℃以下の範囲内、加熱温度での保持時間は１５分以上１８０分以下の範囲内に設定されることが好ましい。
【００９０】
（銅板積層工程Ｓ２０２）
次に、アルミニウム層２２１の一方の面側（図９において上側）に、第１銅層２２２Ａ及び第２銅層２２２Ｂの下層となる第１銅板２４２Ａと、第２銅層２２２Ｂの上層となる第２銅板２４２Ｂを積層する。このとき、第１銅板２４２Ａのみが積層された領域と、第１銅板２４２Ａと第２銅板２４２Ｂとが積層された領域とでは、互いに厚さが異なることから、スペーサ２４８を配置して、高さを一致させている。
ここで、第１銅板２４２Ａは、無酸素銅からなる圧延板とされ、第２銅板２４２Ｂは、Ｚｒの含有量が０．０１ｍａｓｓ％以上０．１ｍａｓｓ％以下の範囲で含有するＺｒ入り銅の圧延板とされている。
なお、アルミニウム層２２１，２３１、第１銅板２４２Ａ、第２銅板２４２Ｂ、銅板２５２の、それぞれの接合面は、予め当該面の傷が除去されて平滑にされている。
【００９１】
（固相拡散接合工程Ｓ２０３）
次に、上述の積層体を、積層方向に加圧（圧力３〜３５ｋｇｆ／ｃｍ２（０．１〜３．５ＭＰａ））するとともに加熱して、アルミニウム層２２１と第１銅板２４２Ａ、第１銅板２４２Ａと第２銅板２４２Ｂ、アルミニウム層２３１と銅板２５２とを、それぞれ固相拡散接合する。このとき、第１銅板２４２Ａのみが積層された領域と、第１銅板２４２Ａと第２銅板２４２Ｂとが積層された領域とでは、互いに厚さが異なることから、スペーサ２４８を配置して、第１銅板２４２Ａの全体をアルミニウム層２２１側に押圧するように構成している。
ここで、固相拡散接合工程Ｓ２０３においては、加熱温度は４００℃以上５４８℃未満の範囲内、加熱温度での保持時間は５分以上２４０分以下の範囲内に設定されることが好ましい。
【００９２】
以上のようにして、本実施形態である絶縁回路基板２１０が製造される。
【００９３】
（ヒートシンク接合工程Ｓ２０４）
次に、金属層２３０の銅層２３２とヒートシンク６１とをはんだ材を介して積層し、還元炉内においてはんだ接合する。
【００９４】
（端子材接合工程Ｓ２０５）
次に、回路層２２０の超音波接合領域２２０Ｂ（第２銅層２２２Ｂ）に、端子材５を超音波接合する。
【００９５】
（半導体素子接合工程Ｓ２０６）
回路層２２０の素子搭載領域２２０Ａ（第１銅層２２２Ａ）に、はんだ材を介して半導体素子３を積層し、還元炉内においてはんだ接合する。
上記のようにして、本実施形態であるパワーモジュール２０１が製造される。
【００９６】
以上のような構成とされた本実施形態に係る絶縁回路基板２１０によれば、第一実施形態及び第二実施形態と同様に、素子搭載領域２２０Ａにおける第１銅層２２２Ａの厚さｔ１と硬さＨ１の積ｔ１×Ｈ１と、超音波接合領域２２０Ｂにおける第２銅層２２２Ｂの厚さｔ２と硬さＨ２の積ｔ２×Ｈ２が、互いに異なるように構成されているので、素子搭載領域２２０Ａ及び超音波接合領域２２０Ｂにおいて、それぞれに適した構成の銅層（第１銅層２２２Ａ及び第２銅層２２２Ｂ）を形成することができ、半導体素子３との接合信頼性に優れ、かつ、超音波接合時におけるアルミニウム層２２１と第２銅層２２２Ｂとの接合界面での隔離の発生を抑制することが可能となる。
【００９７】
本実施形態においては、具体的には、超音波接合領域２２０Ｂにおける第２銅層２２２Ｂの厚さｔ２と硬さＨ２の積ｔ２×Ｈ２が、素子搭載領域２２０Ａにおける第１銅層２２２Ａの厚さｔ１と硬さＨ１の積ｔ１×Ｈ１よりも大きくなるように、構成されているので、超音波接合領域２２０Ｂにおいては、第２銅層２２２Ｂの剛性を確保することで超音波接合時における第２銅層２２２Ｂの変形を抑制でき、アルミニウム層２２１と第２銅層２２２Ｂとの接合界面での剥離の発生を抑制することが可能となる。また、素子搭載領域２２０Ａにおいては、半導体素子３との熱膨張係数の差を小さく抑えることができ、半導体素子３との接合性を確保することができる。
【００９８】
さらに、本実施形態においては、超音波接合領域２２０Ｂにおける第２銅層２２２Ｂの厚さｔ２と硬さＨ２の積ｔ２×Ｈ２が１０以上１１０以下の範囲内とされているので、超音波接合領域における第２銅層２２２Ｂの剛性を十分に確保することができ、超音波接合時におけるアルミニウム層２２１と第２銅層２２２Ｂとの接合界面での隔離の発生を確実に抑制することができる。
【００９９】
そして、本実施形態においては、第１銅層２２２Ａが単層で構成され、第２銅層２２２Ｂが２層構造とされており、第１銅層２２２Ａの硬さＨ１及び厚さｔ１が、第２銅層１２２Ｂの硬さＨ２及び厚さｔ２と、異なる構造とされているので、超音波接合領域２２０Ｂにおける第２銅層２２２Ｂの厚さｔ２と硬さＨ２の積ｔ２×Ｈ２を、素子搭載領域２２０Ａにおける第１銅層２２２Ａの厚さｔ１と硬さＨ１の積ｔ１×Ｈ１よりも、確実に大きくすることができる。
【０１００】
以上、本発明の実施形態について説明したが、本発明はこれに限定されることはなく、その発明の技術的思想を逸脱しない範囲で適宜変更可能である。
例えば、本実施形態では、アルミニウム層及び銅層を有する金属層を形成したものとして説明したが、これに限定されることはなく、金属層は、必ずしも形成されていなくてもよいし、金属層を、アルミニウム又はアルミニウム合金、銅又は銅合金等の放熱性に優れた金属の単層で構成したものであってもよい。
【０１０１】
また、アルミニウム層を構成するアルミニウム板として、純度９９．９９ｍａｓｓ％以上のアルミニウムの圧延板を例に挙げて説明したが、これに限定されることはなく、純度９９ｍａｓｓ％以上の純アルミニウムや、他のアルミニウム又はアルミニウム合金で構成したものであってもよい。
さらに、銅層等を構成する銅板として、無酸素銅の圧延板、及び、Ｚｒ入り銅合金の圧延板、を例に挙げて説明したが、これに限定されることはなく、他の銅又は銅合金で構成したものであってもよい。
【０１０２】
また、本実施形態では、絶縁回路基板に半導体素子を搭載してパワーモジュールを構成するものとして説明したが、これに限定されることはない。例えば、絶縁回路基板の回路層にＬＥＤ素子を搭載してＬＥＤモジュールを構成してもよいし、絶縁回路基板の回路層に熱電素子を搭載して熱電モジュールを構成してもよい。
さらに、本実施形態では、絶縁層をセラミックス基板で構成したもので説明したが、これに限定されることはなく、絶縁層を樹脂等で構成したものであってもよい。
【実施例】
【０１０３】
以下に、本発明の効果を確認すべく行った確認実験の結果について説明する。
【０１０４】
セラミックス基板の一方の面及び他方の面に、純度９９．９９ｍａｓｓ％以上のアルミニウム（４Ｎアルミニウム）の圧延板からなるアルミニウム板（３７ｍｍ×３７ｍｍ×厚さ０．６ｍｍ）の一方の面に接合してアルミニウム層を形成した。
アルミニウム層形成工程における接合条件は、積層方向の加圧荷重を５ｋｇｆ／ｃｍ２（０．５ＭＰａ）、加熱温度を６５０℃、加熱温度での保持時間を３０分とした。
【０１０５】
次に、セラミックス基板の一方の面側に形成されたアルミニウム層に、銅板を固相拡散接合し、素子接合領域に対応する第１銅層と、超音波接合領域に対応する第２銅層と、を、上述の実施形態に記載した方法で作成した。
なお、構造の「１」は、第一実施形態に対応した構造のものであり、アルミニウム層の上に第１銅層と第２銅層を並列して形成したものである。
構造の「２」は、第二実施形態に対応した構造のものであり、局所的に厚さが異なる異形銅板を用いて第１銅層及び第２銅層を形成したものである。
構造の「３」は、第三実施形態に対応した構造のものであり、第１銅層は単層構造とし、第２銅層は２層構造としたものである。
【０１０６】
なお、第１銅層の硬さＨ１及び第２銅層の硬さＨ２は、正四角錐のダイヤモンド圧子を使用し、セミビッカース硬度計（株式会社島津製作所製ＨＳＶ−３０）を用いて、ＪＩＳ  Ｚ  ２２４４に規定される方法により測定した。測定結果を表１に示す。
【０１０７】
また、セラミックス基板の他方の面側に形成されたアルミニウム層上に、無酸素銅の圧延板からなる銅板（３７ｍｍ×３７ｍｍ）を固相拡散接合し、金属層を形成した。
なお、固相拡散接合工程における接合条件は、積層方向の加圧荷重を１２ｋｇｆ／ｃｍ２（１．２ＭＰａ）、加熱温度を５３５℃、加熱温度での保持時間を１２０分とした。
【０１０８】
また、比較例１〜３においては、素子搭載領域と超音波接合領域とを同一の構成のものとした。
以上のようにして、本発明例及び比較例の絶縁回路基板を作製した。
【０１０９】
そして、得られた絶縁回路基板の超音波接合領域に対して、超音波金属接合機（超音波工業株式会社製：６０Ｃ−９０４）を用いて、銅端子（１０ｍｍ×５ｍｍ×１ｍｍ厚）をコプラス量０．５ｍｍの条件で超音波接合した。
【０１１０】
また、得られた絶縁回路基板の素子搭載領域に対して、はんだ材（Ｃｕ−９９．３ｍａｓｓ％Ｓｎ）を用いて、半導体素子をはんだ接合した。なお、はんだ接合条件は、雰囲気を水素３ｖｏｌ％還元雰囲気、加熱温度３００℃、及び、加熱温度での保持時間を１０分とした。
【０１１１】
そして、超音波接合した銅端子との接合強度、冷熱サイクル負荷後の素子接合はんだ層における接合率を、以下のようにして評価した。評価結果を表１に示す。
【０１１２】
（銅端子との接合強度）
プッシュプルゲージ（アイコーエンジニアリング社製、デジタルプッシュプルゲージＲＸシリーズ）を用い、リードフレームが回路層から剥離するまでの最大強度を測定した。測定は１５回行い、その平均値を接合強度とした。そして、比較例１の接合強度を基準とし、接合強度が比較例１の１．４倍以上を「◎」、１．２倍以上１．４倍未満を「〇」、１．０倍超え１．２倍未満を「△」、１．０倍以下を「×」と評価した。
【０１１３】
（はんだ層の接合率）
気槽式にして低温側−４５℃×３０分、高温側１７５℃×３０分の冷熱サイクルを負荷し、１０００サイクル後の接合率を測定した。
回路層（素子搭載領域）と半導体素子との接合率は、超音波探傷装置（株式会社日立パワーソリューションズ製ＦｉｎｅＳＡＴ２００）を用いて以下の式を用いて求めた。ここで、初期接合面積とは、接合前における接合すべき面積、すなわち半導体素子の接合面の面積とした。超音波探傷像において剥離は接合部内の白色部で示されることから、この白色部の面積を剥離面積とした。
（接合率）＝｛（初期接合面積）−（剥離面積）｝／（初期接合面積）
【０１１４】
【表１】
2019169605.tif 000003
【０１１５】
素子搭載領域及び超音波接合領域を無酸素銅で構成し、その厚さを０．２ｍｍとした比較例１においては、銅端子との接合強度が不十分であった。超音波接合時に銅層が変形してしまい、銅層（超音波接合領域）とアルミニウム層との接合界面で剥離が生じたためと推測される。
【０１１６】
素子搭載領域及び超音波接合領域を無酸素銅で構成し、その厚さを０．７ｍｍとした比較例２においては、冷熱サイクル負荷後のはんだ接合率が低下した。銅層（素子搭載領域）と半導体素子との熱膨張係数が大きく異なり、はんだ層に高い熱応力が作用したためと推測される。
【０１１７】
素子搭載領域及び超音波接合領域をＺｒ入り銅合金で構成し、その厚さを０．４ｍｍとした比較例３においては、冷熱サイクル負荷後のはんだ接合率が低下した。銅層（素子搭載領域）と半導体素子との熱膨張係数が大きく異なり、はんだ層に高い熱応力が作用したためと推測される。
【０１１８】
これに対して、素子搭載領域における銅層の厚さｔ１と硬さＨ１の積ｔ１×Ｈ１と、前記超音波接合領域における前記銅層の厚さｔ２と硬さＨ２の積ｔ２×Ｈ２が、互いに異なるように構成された本発明例１〜９においては、超音波接合した銅端子との接合強度に優れ、かつ、素子搭載領域にはんだ接合された半導体素子との接合性に優れていた。
【０１１９】
また、アルミニウム層の上に第１銅層と第２銅層を並列して形成した構造「１」である本発明例１，２、局所的に厚さが異なる異形銅板を用いて第１銅層及び第２銅層を形成した構造「２」である本発明例３〜５、第１銅層は単層構造とし、第２銅層は２層構造とした構造「３」である本発明例６〜９、のいずれの構造であっても、同様の作用効果が得られることが確認された。
【０１２０】
また、超音波接合領域に対応する第２銅層を、無酸素銅で構成した場合でも、Ｃｕ−０．１ｍａｓｓ％Ｚｒ合金で構成した場合でも、Ｃｕ−０．１ｍａｓｓ％Ｆｅ合金で構成した場合であっても、超音波接合領域における第２銅層の厚さｔ２と硬さＨ２の積ｔ２×Ｈ２が上述の関係を満たしていれば、上述の作用効果が得られることが確認された。
【０１２１】
以上の確認実験の結果、本発明例によれば、アルミニウム又はアルミニウム合金からなるアルミニウム層と銅又は銅合金からなる銅層とを固相拡散接合されてなる回路層において、半導体素子との接合性に優れ、かつ、超音波接合時にアルミニウム層と銅層との接合界面での剥離を抑制することが可能な絶縁回路基板を提供可能であることが確認された。
【符号の説明】
【０１２２】
１０  絶縁回路基板
１１  セラミックス基板
【図１】
2019169605.tif 000004
【図２】
2019169605.tif 000005
【図３】
2019169605.tif 000006
【図４】
2019169605.tif 000007
【図５】
2019169605.tif 000008
【図６】
2019169605.tif 000009
【図７】
2019169605.tif 000010
【図８】
2019169605.tif 000011
【図９】
2019169605.tif 000012